(57)【特許請求の範囲】
【請求項１】
下記一般式（１）
【化１】
0005460302.tif 000006
（式中、Ｒ１は水素原子またはメチル基、Ｒ２は炭素原子数２〜３のアルキレン基、Ｒ３は炭素原子数１〜２のアルキル基であり、ｎは１〜９である。）
で表されるモノマー（ａ）、水膨潤性粘土鉱物及びシリカから選択される１種以上の無機材料（Ｂ）及び重合開始剤（Ｄ）を、水媒体（Ｃ）中に溶解または均一に分散させた後、前記モノマー（ａ）を重合させることにより、モノマー（ａ）の重合体Ｐａと無機材料（Ｂ）からなる有機無機複合体粒子（Ｘａ）を形成する第１工程、
前記有機無機複合体粒子（Ｘａ）を含む水溶液に、ポリエチレングリコール鎖を有する（メタ）アクリル系モノマー、ポリプロピレングリコール鎖を有する（メタ）アクリル系モノマー、Ｎ−置換（メタ）アクリルアミド誘導体、Ｎ，Ｎ−ジ置換（メタ）アクリルアミド誘導体、Ｎ，Ｎ’−メチレンビスアクリルアミド、スルホン基又はカルボキシル基を有する（メタ）アクリル系モノマー、４級アンモニウム基を有する（メタ）アクリル系モノマー、４級アンモニウム基と燐酸基とを有する（メタ）アクリル系モノマー、アミノ酸残基を有する（メタ）アクリル系モノマー、糖残基を有する（メタ）アクリル系モノマー、及び水酸基を有する（メタ）アクリル系モノマーの中から選ばれる１種以上の水溶性（メタ）アクリル系モノマーからなる水溶性モノマー（ｂ）及び重合開始剤（Ｄ）を均一に混合させた後、前記モノマー（ｂ）を重合させることにより、モノマー（ｂ）の重合体Ｐｂと有機無機複合体粒子（Ｘａ）からなる有機無機複合体粒子（Ｘａｂ）を形成する第２工程を含み、
前記第１工程において、前記水媒体（Ｃ）中の前記水膨潤性粘土鉱物及びシリカから選択される１種以上の無機材料（Ｂ）の濃度（質量％）が下記式（２）又は式（３）で表される範囲であることを特徴とする有機無機複合体分散液の製造方法。
式（２）    Ｒａ＜０．１９のとき
無機材料（Ｂ）の濃度（質量%）＜１２．４Ｒａ＋０．０５
式（３）    Ｒａ≧０．１９のとき
無機材料（Ｂ）の濃度（質量%）＜０．８７Ｒａ＋２．１７
（式中、無機材料（Ｂ）の濃度（質量％）は、無機材料（Ｂ）の質量を水媒体（Ｃ）と無機材料（Ｂ）の合計質量で除して１００を掛けた数値、Ｒａは無機材料（Ｂ）と重合体（第１工程で製造される重合体（Ｐａ））との質量比（（Ｂ）／（Ｐａ））である。）
【請求項２】
ポリエチレングリコール鎖を有する（メタ）アクリル系モノマー、ポリプロピレングリコール鎖を有する（メタ）アクリル系モノマー、Ｎ−置換（メタ）アクリルアミド誘導体、Ｎ，Ｎ−ジ置換（メタ）アクリルアミド誘導体、Ｎ，Ｎ’−メチレンビスアクリルアミド、スルホン基又はカルボキシル基を有する（メタ）アクリル系モノマー、４級アンモニウム基を有する（メタ）アクリル系モノマー、４級アンモニウム基と燐酸基とを有する（メタ）アクリル系モノマー、アミノ酸残基を有する（メタ）アクリル系モノマー、糖残基を有する（メタ）アクリル系モノマー、及び水酸基を有する（メタ）アクリル系モノマーの中から選ばれる１種以上の水溶性（メタ）アクリル系モノマーからなる水溶性モノマー（ｂ）、水膨潤性粘土鉱物及びシリカから選択される１種以上の無機材料（Ｂ）及び重合開始剤（Ｄ）を、水媒体（Ｃ）中に溶解または均一に分散させた後、前記モノマー（ｂ）を重合させることにより、モノマー（ｂ）の重合体Ｐｂと無機材料（Ｂ）からなる有機無機複合体粒子（Ｘｂ）を形成する第１工程、
前記有機無機複合体粒子（Ｘｂ）を含む水溶液に、下記一般式（１）
【化２】
0005460302.tif 000007
（式中、Ｒ１は水素原子またはメチル基、Ｒ２は炭素原子数２〜３のアルキレン基、Ｒ３は炭素原子数１〜２のアルキル基であり、ｎは１〜９である。）
で表されるモノマー（ａ）、及び重合開始剤（Ｄ）を均一に混合させた後、前記モノマー（ａ）を重合させることにより、モノマー（ａ）の重合体Ｐａと有機無機複合体粒子（Ｘｂ）からなる有機無機複合体粒子（Ｘｂａ）を形成する第２工程を含み、
前記第１工程において、前記水媒体（Ｃ）中の前記水膨潤性粘土鉱物及びシリカから選択される１種以上の無機材料（Ｂ）の濃度（質量％）が下記式（２）又は式（３）で表される範囲であることを特徴とする有機無機複合体分散液の製造方法。
式（２）    Ｒａ＜０．１９のとき
無機材料（Ｂ）の濃度（質量%）＜１２．４Ｒａ＋０．０５
式（３）    Ｒａ≧０．１９のとき
無機材料（Ｂ）の濃度（質量%）＜０．８７Ｒａ＋２．１７
（式中、無機材料（Ｂ）の濃度（質量％）は、無機材料（Ｂ）の質量を水媒体（Ｃ）と無機材料（Ｂ）の合計質量で除して１００を掛けた数値、Ｒａは無機材料（Ｂ）と重合体（第１工程で製造される重合体（Ｐｂ））との質量比（（Ｂ）／（Ｐｂ））である。）
【請求項３】
前記モノマー（ａ）が、（メタ）アクリル酸２メトキシエチル、（メタ）アクリル酸２エトキシエチル、メチルカルビトール（メタ）アクリレート、エチルカルビトール（メタ）アクリレート、メトキシトリエチレングリコール（メタ）アクリレート又はエトキシトリエチレングリコール（メタ）アクリレートである請求項１〜２のいずれかに記載の有機無機複合体分散液の製造方法。
【請求項４】
前記水膨潤性粘土鉱物が、水膨潤性ヘクトライト、水膨潤性モンモリロナイト、水膨潤性サポナイト及び水膨潤性合成雲母から選ばれる少なくとも一種の、水媒体（Ｃ）中で１〜１０層に層状剥離する粘土鉱物であり、前記シリカが水分散性のあるコロイダルシリカである請求項１〜３のいずれかに記載の有機無機複合体分散液の製造方法。
【請求項５】
請求項１〜４のいずれかに記載の有機無機複合体分散液の製造方法によって得られた有機無機複合体分散液を用いた調光機能を有する光学素子。
【請求項６】
請求項１〜４のいずれかに記載の有機無機複合体分散液の製造方法によって得られた有機無機複合体分散液を乾燥して得られる有機無機複合体の乾燥皮膜。
【請求項７】
請求項６記載の乾燥皮膜を表面に有する細胞培養基材。
【請求項８】
請求項６記載の乾燥皮膜を表面に有するタンパク質吸着防止材。
【請求項９】
請求項６記載の乾燥皮膜を表面に有する防曇材料。
【発明の詳細な説明】
【技術分野】
【０００１】
本発明は、（メタ）アクリル酸エステル系モノマー（ａ）の重合体（Ｐ）と、水膨潤性粘土鉱物（Ｂ）とが三次元網目を形成してなる有機無機複合体粒子（Ｘ）が、水媒体（Ｃ）中に分散していることを特徴とする有機無機複合体分散液に関する。
【背景技術】
【０００２】
ポリアミド、ポリスチレン、ポリプロピレン、ポリイミド、ポリウレタンなどの有機高分子を粘土と複合させることによりナノコンポジットと呼ばれる高分子複合体が調製されている。得られた高分子複合体はアスペクト比の大きい粘土層を微細に分散させていることから、弾性率、熱変形温度、ガス透過性、および燃焼速度などが効果的に改良されることが報告されている（例えば非特許文献１参照）。
【０００３】
高分子複合体中に含まれる粘土鉱物量としては、性能強化の観点からは高い粘土鉱物含有量が望まれるが、より低い粘土鉱物量で効果的な性能強化が達成されることも重要である。これまでの研究では通常０．２〜５質量％が用いられ、０．１質量％以下の低無機含有高分子複合体や１０質量％を超える高無機含有高分子複合体は用いられていない。これは無機含有率が低くなると性能向上の効果が無視されるほど小さくなり、一方、無機含有率が高くなると製造時の粘度増加が大きく、得られる複合体中での、粘土鉱物のナノスケールでの微細且つ均一な分散が達成できなかったり、或いは複合体が脆くなり力学物性（強度や伸び）が大きく低下したりするためである。
【０００４】
このような問題に対し、優れた力学物性を示すナノコンポジット材料として、広い範囲の粘土鉱物含有率において粘土鉱物が有機高分子中に均一に分散した有機無機複合ヒドロゲルが開示されており、該有機無機複合ヒドロゲルは水媒体中で水膨潤性粘土鉱物と重合開始剤の存在下にアクリルアミドやメタクリルアミドの誘導体、(メタ)アクリル酸エステルなどを重合させることにより、力学物性の良い高分子複合体を製造できることが開示されている（例えば特許文献１、特許文献２参照）。
【０００５】
また、乾燥状態で優れた力学物性を示すナノコンポジット材料として、水溶性（メタ）アクリル酸エステル（ａ）から得られる重合体と水膨潤性粘土鉱物（Ｂ）とが三次元網目を形成してなることを特徴とする高分子複合体が開示されており、該複合体は、水膨潤性粘土鉱物（Ｂ）と水溶性（メタ）アクリル酸エステル（ａ）と重合開始剤、更に必要に応じて触媒または／および有機架橋剤（Ｃ）を、水または水と有機溶媒との混合溶媒中に溶解または均一に分散させた後、（ａ）を重合させ、次いで乾燥させて溶媒を除去することにより、高分子複合体を製造できることが開示されている（例えば特許文献３参照）。
【０００６】
更に、酸素の影響を受けにくく、短時間で有機無機複合ヒドロゲルを製造できる方法が開示されており、即ち、非水溶性の重合開始剤（ｄ）を水媒体（ｃ）中に分散させた反応溶液中で、水膨潤性粘土鉱物（ｂ）の共存下において、水溶性のアクリル系モノマー（ａ）をエネルギー線の照射により反応させることにより、力学物性の優れた有機無機複合ヒドロゲルを製造できる方法である（例えば特許文献４参照）。
上記に示す有機無機複合ヒドロゲル及び高分子複合体は、全てバルク体であり、製造過程においても、反応系全体がゲル化する工程を経て製造されている。
【０００７】
一方、生化学や再生医療分野および自動車、建築などの工業分野においては、皮膜形成能に優れ、且つ基材との接着性にも優れた皮膜を形成することができる有機無機複合体の分散液（塗料）、または、細胞が前記皮膜に接着して培養し、培養終了後、温度低下などの外部刺激により、従来のタンパク加水分解酵素（例えばトリプシン）を使用することなく細胞が容易にシート状に剥離する性質や、また細胞が前記皮膜に接着することなく、浮遊状態で増殖する性質など、更に、タンパク質吸着を抑制する性質や防曇性、外部温度の変化による有機無機複合体分散液の透明度変化を利用した透過光の調節機能、などの機能性を付与できる有機無機複合体の分散液が求められている。しかしながら、上記の特許文献等においては、このような特性を満足する有機無機複合体の粒子が、水媒体中に分散している有機無機複合体分散液およびその製造方法に関する技術は開示されていない。
【先行技術文献】
【特許文献】
【０００８】
【特許文献１】特開２００２−５３７６２
【特許文献２】特開２００４−１４３２１２
【特許文献３】特開２００５−２３２４０２
【特許文献４】特開２００６−１６９３１４
【非特許文献】
【０００９】
【非特許文献１】ピナバイアおよびベアル編（T.J.Pinnavaia and G. W.Beall Eds.）「ポリマークレイナノコンポジット」（Polymer-Clay Nano Composites ）,ワイリー社（wiley）、２０００年出版
【発明の概要】
【発明が解決しようとする課題】
【００１０】
したがって、本発明が解決しようとする課題は、有機無機複合体粒子が水中で安定に分散し、乾燥による皮膜形成能に優れ、且つ基材との間に優れた接着性を有し、更に、無機物と高分子重合体とが複合化して形成される有機無機複合体粒子の構造や、該粒子の粒径の制御が容易であり、広い範囲の粘土鉱物含有率において、その水分散液を簡便に短時間で製造できる有機無機複合体分散液の製造方法を提供することにある。
【課題を解決するための手段】
【００１１】
特許文献１−４は、製造過程において反応系全体がゲル化する工程を経て有機無機複合ヒドロゲルや高分子複合体を製造する技術に関するものである。本発明者らは、これらの技術を基に、無機物の濃度や無機物と有機高分子の質量比を調整しながら、粒子状の有機無機複合体を水中で製造する方法を種々検討した。その結果、図１に示すように反応系全体がゲル化する領域のほかに、反応系のモノマー及び無機物の濃度が特定の範囲（図１中の式（２）及び式（３）で示す境界よりも下側の領域）になると反応系が全くゲル化せず、有機無機複合粒子の水分散液を製造できる領域が存在することを見出し、本発明を完成させた。
【００１２】
即ち、本発明は、下記一般式（１）
【００１３】
【化１】
0005460302.tif 000002
（式中、Ｒ１は水素原子またはメチル基、Ｒ２は炭素原子数２〜３のアルキレン基、Ｒ３は炭素原子数１〜２のアルキル基であり、ｎは１〜９である。）
で表されるモノマー（ａ）、水膨潤性粘土鉱物及びシリカから選択される１種以上の無機材料（Ｂ）及び重合開始剤（Ｄ）を、水媒体（Ｃ）中に溶解または均一に分散させた後、前記モノマー（ａ）を重合させることにより、モノマー（ａ）の重合体Ｐaと無機材料（Ｂ）からなる有機無機複合体粒子（Ｘa）を形成する第１工程、
前記有機無機複合体（Ｘa）を含む水溶液に、水溶性モノマー（ｂ）及び重合開始剤（Ｄ）を均一に混合させた後、前記モノマー（ｂ）を重合させることにより、モノマー（ｂ）の重合体Ｐｂと有機無機複合体粒子（Ｘa）からなる有機無機複合体粒子（Ｘab）を形成する第２工程を含み、
前記第１工程において、前記水媒体（Ｃ）中の前記水膨潤性粘土鉱物及びシリカから選択される１種以上の無機材料（Ｂ）の濃度（質量％）が下記式（２）又は式（３）で表される範囲であることを特徴とする有機無機複合体分散液の製造方法を提供するものである。
式（２）    Ｒａ＜０．１９のとき
無機材料（Ｂ）の濃度（質量%）＜１２．４Ｒａ＋０．０５
式（３）    Ｒａ≧０．１９のとき
無機材料（Ｂ）の濃度（質量%）＜０．８７Ｒａ＋２．１７
（式中、無機材料（Ｂ）の濃度（質量％）は、無機材料（Ｂ）の質量を水媒体（Ｃ）と無機材料（Ｂ）の合計質量で除して１００を掛けた数値、Ｒａは無機材料（Ｂ）と重合体（第１工程で製造される重合体（Ｐa））との質量比（（Ｂ）／（Ｐa））である。）
【００１４】
また、本発明は、水溶性モノマー（ｂ）、水膨潤性粘土鉱物及びシリカから選択される１種以上の無機材料（Ｂ）及び重合開始剤（Ｄ）を、水媒体（Ｃ）中に溶解または均一に分散させた後、前記モノマー（ｂ）を重合させることにより、モノマー（ｂ）の重合体Ｐｂと無機材料（Ｂ）からなる有機無機複合体粒子（Ｘb）を形成する第１工程、
前記有機無機複合体（Ｘb）を含む水溶液に、下記一般式（１）
【００１５】
【化２】
0005460302.tif 000003
（式中、Ｒ１は水素原子またはメチル基、Ｒ２は炭素原子数２〜３のアルキレン基、Ｒ３は炭素原子数１〜２のアルキル基であり、ｎは１〜９である。）
で表されるモノマー（ａ）、及び重合開始剤（Ｄ）を均一に混合させた後、前記モノマー（ａ）を重合させることにより、モノマー（ａ）の重合体Ｐaと有機無機複合体粒子（Ｘb）からなる有機無機複合体粒子（Ｘba）を形成する第２工程を含み、
前記第１工程において、前記水媒体（Ｃ）中の前記水膨潤性粘土鉱物及びシリカから選択される１種以上の無機材料（Ｂ）の濃度（質量％）が下記式（２）又は式（３）で表される範囲であることを特徴とする有機無機複合体分散液の製造方法を提供するものである。
式（２）    Ｒａ＜０．１９のとき
無機材料（Ｂ）の濃度（質量%）＜１２．４Ｒａ＋０．０５
式（３）    Ｒａ≧０．１９のとき
無機材料（Ｂ）の濃度（質量%）＜０．８７Ｒａ＋２．１７
（式中、無機材料（Ｂ）の濃度（質量％）は、無機材料（Ｂ）の質量を水媒体（Ｃ）と無機材料（Ｂ）の合計質量で除して１００を掛けた数値、Ｒａは無機材料（Ｂ）と重合体（第１工程で製造される重合体（Ｐb））との質量比（（Ｂ）／（Ｐb））である。）
【００１６】
また、本発明は、上記の有機無機複合体分散液を用いた調光機能を有する光学素子を提供するものである。
【００１７】
また、本発明は、上記の有機無機複合体分散液を乾燥して得られる前記有機無機複合体の乾燥皮膜を提供するものである。
【００１８】
また、本発明は、上記の乾燥皮膜を表面に有する細胞培養基材を提供するものである。
【００１９】
また、本発明は、上記の乾燥皮膜を表面に有するタンパク質吸着防止材を提供するものである。
【００２０】
更に、本発明は、上記の乾燥皮膜を表面に有す防曇材料を提供するものである。
【発明の効果】
【００２１】
本発明の製造方法は、製造工程が少なく、高価な設備投資が不要で、簡便に短時間で有機無機複合体分散液を製造できる。また、本発明の製造方法で製造された有機無機複合体は、無機物をナノメーターレベルで微細且つ均一に、しかも広い濃度範囲で含有することができ、良好な安定性と皮膜形成能を有し、得られた皮膜は、高い透明性と、良好な弾性率と柔軟性、屈曲性を有する。大気中で安定して用いられるばかりでなく、水中でも膨潤せず優れた力学物性を示す特徴を有する。本発明の有機無機複合体分散液から得られた皮膜は、特に細胞培養性（細胞の接着培養と温度低下による細胞の自然剥離、及び細胞の浮遊状態での培養性）や防曇性、タンパク吸着抑制能及び調光機能に優れるため、再生医療や生化学用の細胞培養用材料、低タンパク吸着基材（例えばろ過材、遠沈管などのプラスチック製容器類）、自動車や住宅などに利用可能な防曇性材料、調光機能を有する光学素子、更に、透明性、伸縮性に優れるため各種工業材料、医療用具などの表面改質剤として有用である。
【図面の簡単な説明】
【００２２】
【図１】一般式（２）と（３）を満足する有機無機複合体分散液の形成可能な領域を示した図である。
【発明を実施するための形態】
【００２３】
本発明で用いるモノマー（ａ）は、その重合体が無機材料（Ｂ）と相互作用し、有機無機複合体粒子を形成できるものであれば、好適に使用できるが、中でも、（メタ）アクリル酸ポリプロピレングリコールやポリエチレングリコールエステル系モノマーが好ましく用いられ、特に好ましくは下記一般式（１）のモノマー（ａ）が用いられる。
【００２４】
【化３】
0005460302.tif 000004
（式中、Ｒ１は水素原子またはメチル基、Ｒ２は炭素原子数２〜３のアルキレン基、Ｒ３は水素原子または炭素原子数１〜２のアルキル基であり、ｎは１〜９である。）
【００２５】
モノマー（ａ）の使用により、得られる有機無機複合体粒子の粒径制御や、無機材料（Ｂ）と重合体の複合構造の制御が容易であり、分散液の安定性や皮膜の形成能、ならびに支持体との接着性がよく、皮膜厚みの制御幅が広く、より平滑な皮膜が得られる。また、ＬＣＳＴ（下限臨界溶解温度）を有する重合体Ｐbを用いた場合、モノマー（ａ）の濃度を変えることにより、得られる複合体ＸabまたはＸba分散液のＬＣＳＴを幅広く調製することができる。上記のモノマー（ａ）は、要求される力学物性や表面性質などにより、二種以上を混合して使用してもよい。一般式（１）で表されるモノマー（ａ）の中でも、ｎが１〜３である化合物が好ましく、(メタ)アクリル酸２メトキシエチル、(メタ)アクリル酸２エトキシエチル、(メタ)メチルカルビトールアクリレート、(メタ)エチルカルビトールアクリレート、(メタ)メトキシトリエチレングリコールアクリレート、(メタ)エトキシトリエチレングリコールアクリレートがより好ましく、(メタ)アクリル酸２メトキシエチル、(メタ)アクリル酸２エトキシエチルが特に好ましい。
【００２６】
本発明に用いる無機材料（Ｂ）は、水膨潤性粘土鉱物及びシリカから選択される１種以上の無機材料である。水膨潤性粘土鉱物としては、層状に剥離可能な膨潤性粘土鉱物が挙げられ、好ましくは水または水と有機溶剤との混合溶液中で膨潤し均一に分散可能な粘土鉱物、特に好ましくは水中で分子状（単一層）またはそれに近いレベルで均一分散可能な無機粘土鉱物が用いられる。具体的にはナトリウムを層間イオンとして含む水膨潤性ヘクトライト、水膨潤性モンモリライト、水膨潤性サポナイト、水膨潤性合成雲母等が挙げられる。これらの粘土鉱物を混合して用いても良い。
【００２７】
本発明に用いるシリカ（ＳｉＯ２）としては、コロイダルシリカが挙げられ、好ましくは水溶液中で均一に分散可能で、粒径が１０ｎｍ〜５００ｎｍのコロイダルシリカ、特に好ましくは粒径が１０〜５０ｎｍのコロイダルシリカが用いられる。
【００２８】
無機材料（Ｂ）の使用により、分散液の安定性や皮膜の形成能がよく、優れた細胞接着性と増殖能を有する乾燥皮膜が得られる。
【００２９】
本発明に用いられる重合開始剤（Ｄ）としては、公知のラジカル重合開始剤を適時選択して用いることができる。好ましくは水分散性を有し、系全体に均一に含まれるものが好ましく用いられる。具体的には、重合開始剤として、水溶性の過酸化物、例えばペルオキソ二硫酸カリウムやペルオキソ二硫酸アンモニウム、水溶性のアゾ化合物、例えばＶＡ−０４４、Ｖ−５０、Ｖ−５０１（いずれも和光純薬工業株式会社製）の他、Ｆｅ２＋と過酸化水素との混合物などが例示される。
【００３０】
触媒としては、３級アミン化合物であるＮ，Ｎ，Ｎ’，Ｎ’−テトラメチルエチレンジアミンなどは好ましく用いられる。但し、触媒は必ずしも用いなくてもよい。重合温度は、重合触媒や開始剤の種類に合わせて例えば０℃〜１００℃が用いられる。重合時間も数十秒〜数十時間の間で行うことが出来る。
【００３１】
一方、光重合開始剤は、酸素阻害の影響を受けにくく、重合速度が速いため、好適に用いられる。具体的には、ｐ−ｔｅｒｔ−ブチルトリクロロアセトフェノンなどのアセトフェノン類、４，４’−ビスジメチルアミノベンゾフェノンなどのベンゾフェノン類、２−メチルチオキサントンなどのケトン類、ベンゾインメチルエーテルなどのベンゾインエーテル類、ヒドロキシシクロヘキシルフェニルケトンなどのα−ヒドロキシケトン類、メチルベンゾイルホルメートなどのフェニルグリオキシレート類、メタロセン類などが挙げられる。
【００３２】
前記光重合開始剤は非水溶性のものである。ここで言う非水溶性とは、重合開始剤の水に対する溶解量が０．５質量％以下であることを意味する。非水溶性の重合開始剤を使用することにより、開始剤がより無機材料（Ｂ）の近傍に存在しやすく、無機材料（Ｂ）近傍からの開始反応点が多くなり、得られる有機無機複合体の粒径分布が狭く、分散液の安定性が高く、好ましい。
【００３３】
前記光重合開始剤を水媒体（Ｃ）と相溶する溶媒（Ｆ）に溶解させた溶液を前記水媒体（Ｃ）中に添加することが好ましい。この方法によって光重合開始剤がより均一に分散でき、より粒径の揃った複合体粒子が得られる。
【００３４】
本発明の溶媒（Ｆ）としては、非水溶性の光重合開始剤を溶解できる水溶性の溶剤、または前記一般式（１）で表されるモノマー（ａ）やその他の水溶性のアクリル系モノマー（ａ’）を用いることができる。水溶性溶剤としては、例えば、ジメチルアセトアミド、ジメチルホルムアミドなどのアミド類、メタノール、エタノールなどのアルコール類、ジメチルスルホキシド、テトラヒドロフランなどが挙げられる。これらの溶剤を混合して用いても良い。
【００３５】
また、溶媒（Ｆ）として用いることのできる前記一般式（１）で表されるモノマー（ａ）または水溶性のアクリル系モノマー（ａ’）としては、例えば、トリプロピレングリコールジアクリレートのようなポリプロピレングリコールジアクリレート類、ポリエチレングリコールジアクリレート類、ペンタプロピレングリコールアクリレートのようなポリプロピレングリコールアクリレート類、ポリエチレングリコールアクリレート類、メトキシエチルアクリレート、メトキシトリエチレングリコールアクリレートのようなメキシポリエチレングリコールアクリレート類、ノニルフェノキシポリエチレングリコ−ルアクリレート類、ジメチルアクリルアミドのようなＮ置換アクリルアミド類、ヒドロキシエチルアクリレート、ヒドロキシプロピルアクリレート、などが挙げられる。これらのアクリル系モノマーは、二種以上を混合して用いることができる。
【００３６】
ここで言う水溶性を有する溶剤とは、水１００ｇに対し５０ｇ以上溶解できる溶剤であることが好ましい。この範囲であれば、非水溶性の光重合開始剤（Ｄ）の水媒体（Ｃ）への分散性が良好であり、得られる有機無機複合体粒子の粒径が揃い易く、分散液の安定性が良好である。
【００３７】
非水溶性光重合開始剤（Ｄ）を溶媒（Ｆ）に溶解させた溶液中における光重合開始剤（Ｄ）と溶媒（Ｆ）の質量比（Ｄ）／（Ｆ）は、０．００１〜０．１であることが好ましく、０．０１〜０．０５が更に好ましい。０．００１以上であると、エネルギー線の照射によるラジカルの発生量が十分に得られるため好適に重合反応を進行させることができ、０．１以下であれば、開始剤による発色や、臭気を実質的に生じることがなく、またコストの低減が可能である。
【００３８】
以上のアクリル系モノマー（ａ’）および水溶性を有する溶剤のいずれの場合においても、光重合開始剤（Ｄ）を溶媒（Ｆ）に溶解させた溶液の添加量が、モノマー（ａ）、無機材料（Ｂ）、水媒体（Ｃ）、重合開始剤（Ｄ）及び溶媒（Ｆ）の総質量に対し、０．１質量％〜５質量％であることが好ましく、０．２質量％〜２質量％であることが更に好ましい。該分散量が０．１質量％以上であると、重合が十分に開始され、５質量％未満であると、複合体粒子（Ｘ）中の重合開始剤の増加による臭気の発生、更には一旦分散された光重合開始剤が再び凝集する等の問題を低減でき、均一な有機無機複合体分散液を得ることができるため好ましい。
【００３９】
本発明の製造方法に用いる水媒体（Ｃ）は、モノマー（ａ）や無機材料（Ｂ）などを含むことができ、物性のよい有機無機複合体分散液が得られれば良く、特に限定されない。例えば水、または水と混和性を有する溶剤及び／またはその他の化合物を含む水溶液であってよく、その中には更に、防腐剤や抗菌剤、着色料、香料、酵素、たんぱく質、糖類、アミノ酸類、細胞、ＤＮＡ類、塩類、水溶性有機溶剤類、界面活性剤、高分子化合物、レベリング剤などを含むことができる。
【００４０】
本発明で用いるモノマー（ｂ）は、その重合体Ｐｂが無機材料（Ｂ）と相互作用し、有機無機複合体粒子を形成できるものであれば、好適に使用できるが、中でも、スルホン基やカルボキシル基のようなアニオン基を有するアクリル系モノマー、４級アンモニウム基のようなカチオン基を有するアクリル系モノマー、４級アンモニウム基と燐酸基とを持つ両性イオン基を有するアクリル系モノマー、カルボキシル基とアミノ基とをもつアミノ酸残基を有するアクリル系モノマー、糖残基を有するアクリル系モノマー、また、水酸基を有する（メタ）アクリル系モノマー、ポリエチレングリコール鎖を有する（メタ）アクリル系モノマー、ポリプロピレングリコール鎖を有する（メタ）アクリル系モノマー、更にポリエチレングリコールのような親水性鎖とノニルフェニル基のような疎水基を合わせ持つ両親媒性（メタ）アクリル系モノマー、ポリエチレングリコールジアクリレート、Ｎ−置換（メタ）アクリルアミド誘導体、Ｎ，Ｎ−ジ置換（メタ）アクリルアミド誘導体、Ｎ，Ｎ’−メチレンビスアクリルアミドが好ましく用いられ、ポリエチレングリコール鎖を有する（メタ）アクリル系モノマー、Ｎ−置換（メタ）アクリルアミド誘導体、Ｎ，Ｎ−ジ置換（メタ）アクリルアミド誘導体が特に好ましい。
【００４１】
モノマー（ｂ）の使用により、得られる有機無機複合体分散液が基材、特に疎水性基材に対する濡れ性がよく、より薄く、平滑性が高く、品質のよい塗膜が得られ、細胞の浮遊状態での培養性がよく（細胞低接着性）、タンパク吸着の抑制能が高く、また、外部刺激（温度低下）による細胞の自然剥離性の優れた皮膜が得られ、更に調光機能や防曇性を有する皮膜が得られる。
【００４２】
次いで、本発明の製造方法について説明する。
【００４３】
本発明の有機無機複合体分散液は、下記第１の方法で製造することができる。
【００４４】
即ち、前記モノマー（ａ）、前記水膨潤性粘土鉱物及びシリカから選択される１種以上の無機材料（Ｂ）及び重合開始剤（Ｄ）を前記水媒体（Ｃ）中に溶解または均一に分散させた後、前記モノマー（ａ）を重合させることにより前記有機無機複合体粒子（Ｘa）を形成する第１工程、
前記有機無機複合体粒子（Ｘa）を含む水溶液に、水溶性モノマー（ｂ）及び重合開始剤（Ｄ）を均一に混合させた後、前記モノマー（ｂ）を重合させることにより、モノマー（ｂ）の重合体Ｐｂと有機無機複合体粒子（Ｘa）からなる有機無機複合体粒子（Ｘab）を形成する第２工程を含み、
前記第１工程において、前記水媒体（Ｃ）中の前記水膨潤性粘土鉱物及びシリカから選択される１種以上の無機材料（Ｂ）の濃度（質量％）が下記式（２）又は式（３）で表される範囲であることを特徴とする有機無機複合体分散液の製造方法である。
式（２）    Ｒａ＜０．１９のとき
無機材料（Ｂ）の濃度（質量%）＜１２．４Ｒａ＋０．０５
式（３）    Ｒａ≧０．１９のとき
無機材料（Ｂ）の濃度（質量%）＜０．８７Ｒａ＋２．１７
（式中、無機材料（Ｂ）の濃度（質量％）は、無機材料（Ｂ）の質量を水媒体（Ｃ）と無機材料（Ｂ）の合計質量で除して１００を掛けた数値、Ｒａは無機材料（Ｂ）と重合体（第１工程で製造される重合体（Ｐa））との質量比（（Ｂ）／（Ｐa））である。）
【００４５】
また、本発明の有機無機複合体分散液は、下記第２の方法でも製造することができる。
【００４６】
即ち、前記モノマー（ｂ）、水膨潤性粘土鉱物及びシリカから選択される１種以上の無機材料（Ｂ）及び重合開始剤（Ｄ）を、水媒体（Ｃ）中に溶解または均一に分散させた後、前記モノマー（ｂ）を重合させることにより、モノマー（ｂ）の重合体Ｐｂと無機材料（Ｂ）からなる有機無機複合体粒子（Ｘb）を形成する第１工程、
前記有機無機複合体粒子（Ｘb）を含む水溶液に、下記一般式（１）
【００４７】
【化４】
0005460302.tif 000005
【００４８】
（式中、Ｒ１は水素原子またはメチル基、Ｒ２は炭素原子数２〜３のアルキレン基、Ｒ３は炭素原子数１〜２のアルキル基であり、ｎは１〜９である。）
で表されるモノマー（ａ）、及び重合開始剤（Ｄ）を均一に混合させた後、前記モノマー（ａ）を重合させることにより、モノマー（ａ）の重合体Ｐaと有機無機複合体粒子（Ｘb）からなる有機無機複合体粒子（Ｘba）を形成する第２工程を含み、
前記第１工程において、前記水媒体（Ｃ）中の前記水膨潤性粘土鉱物及びシリカから選択される１種以上の無機材料（Ｂ）の濃度（質量％）が下記式（２）又は式（３）で表される範囲であることを特徴とする有機無機複合体分散液の製造方法である。
式（２）    Ｒａ＜０．１９のとき
無機材料（Ｂ）の濃度（質量%）＜１２．４Ｒａ＋０．０５
式（３）    Ｒａ≧０．１９のとき
無機材料（Ｂ）の濃度（質量%）＜０．８７Ｒａ＋２．１７
（式中、無機材料（Ｂ）の濃度（質量％）は、無機材料（Ｂ）の質量を水媒体（Ｃ）と無機材料（Ｂ）の合計質量で除して１００を掛けた数値、Ｒａは無機材料（Ｂ）と重合体（第１工程で製造される重合体（Ｐb））との質量比（（Ｂ）／（Ｐb））である。）
【００４９】
無機材料（Ｂ）の水媒体に対する濃度（質量％）は式（２）又は式（３）で表される範囲であることが本発明の有機無機複合体分散液製造の最大の特徴である。無機材料（Ｂ）の水媒体に対する濃度（質量％）が上記範囲以上になると、重合により反応系全体のゲル化が起きたり、分散液が不均一になったりするため、良好な有機無機複合体分散液の製造ができない。
【００５０】
上記第１の方法、第２の方法いずれにおいても、第１工程においては、重合体Ｐa（またはＰb）と無機材料（Ｂ）が三次元網目を形成し且つ均一に複合化した構造を有する複合体粒子（ＸaまたはＸb）を形成し、更に、第２工程では、添加されたモノマー（ｂまたはａ）が複合体粒子（ＸaまたはＸb）の内部及び表面の、まだ重合体Ｐａ（またはＰb）と相互作用していない無機材料の表面近傍に局在し、重合により、複合体粒子ＸabまたはＸbaが形成される。
【００５１】
なお、第２工程においても第１工程と同様に、水媒体（Ｃ）中の水膨潤性粘土鉱物及びシリカから選択される１種以上の無機材料（Ｂ）の濃度（質量％）が下記式（２）又は式（３）で表される範囲であることが好ましい。この範囲であれば、有機無機複合体粒子が水中で安定に分散した分散液を創造することが容易である。
【００５２】
第１の方法における第２工程の式（２）及び式（３）は以下の通りである。
式（２）    Ｒａ＜０．１９のとき
無機材料（Ｂ）の濃度（質量%）＜１２．４Ｒａ＋０．０５
式（３）    Ｒａ≧０．１９のとき
無機材料（Ｂ）の濃度（質量%）＜０．８７Ｒａ＋２．１７
（式中、無機材料（Ｂ）の濃度（質量％）は、無機材料（Ｂ）の質量を水媒体（Ｃ）と無機材料（Ｂ）の合計質量で除して１００を掛けた数値、Ｒａは無機材料（Ｂ）と重合体（第２工程で製造される重合体（Ｐb））との質量比（（Ｂ）／（Ｐb））である。）
【００５３】
第２の方法における第２工程の式（２）及び式（３）は以下の通りである。
式（２）    Ｒａ＜０．１９のとき
無機材料（Ｂ）の濃度（質量%）＜１２．４Ｒａ＋０．０５
式（３）    Ｒａ≧０．１９のとき
無機材料（Ｂ）の濃度（質量%）＜０．８７Ｒａ＋２．１７
（式中、無機材料（Ｂ）の濃度（質量％）は、無機材料（Ｂ）の質量を水媒体（Ｃ）と無機材料（Ｂ）の合計質量で除して１００を掛けた数値、Ｒａは無機材料（Ｂ）と重合体（第２工程で製造される重合体（Ｐa））との質量比（（Ｂ）／（Ｐa））である。）
【００５４】
前記光重合開始剤を用いた場合の重合方法としては、エネルギー線照射が挙げられ、例えば、電子線、γ線、Ｘ線、紫外線、可視光などを用いることができる。中でも装置や取り扱いの簡便さから紫外線を用いることが好ましい。照射する紫外線の強度は１０〜５００ｍＷ／ｃｍ２が好ましく、照射時間は一般に０．１秒〜２００秒程度である。通常の加熱によるラジカル重合においては、酸素が重合の阻害因子として働くが、本発明では、必ずしも酸素を遮断した雰囲気で溶液の調製およびエネルギー線照射による重合を行う必要がなく、空気雰囲気でこれらを行うことが可能である。但し、紫外線照射を不活性ガス雰囲気下で行うことによって、更に重合速度を速めることが可能で、望ましい場合がある。
【００５５】
本発明のモノマー（ａ）、無機材料（Ｂ）及び非水溶性の重合開始剤（Ｄ）、及び水媒体（Ｃ）を含む分散液（Ｅ）のエネルギー線照射による重合方法は任意である。例えば、容器中で分散液（Ｅ）を攪拌及び／または超音波振動を与えながら、エネルギー線を照射して重合させる非連続の製造方法や、分散液（Ｅ）を透明な管（マイクロ流路を含む）の中を流れながらエネルギー線を照射して重合させる連続の製造方法が挙げられる。
【００５６】
本発明の製造方法で製造される有機無機複合体分散液は、そのまま塗料として使用してもよいし、水洗などによる精製工程を経てから使用してもよい。また塗布性や乾燥皮膜の表面平滑性、細胞培養性／剥離性、細胞接着性、タンパク吸着の抑制能、調光性能、防曇性などの機能性を付与する目的に、該有機無機複合体分散液に更にレベリング剤や界面活性剤、高分子化合物、ペプチド、たんぱく質、コラーゲンなどを添加して使用してもよい。
【００５７】
ＬＣＳＴを有する重合体Ｐｂを使用することにより、本発明の有機無機複合体分散液をそのまま調光機能を有する光学素子として使用することができる。例えば、自然の太陽光が当たることにより、分散液の温度がＬＣＳＴ以上に上昇し、分散液が白濁し、自然光線を遮断し、また、太陽光が当たらなくなると、周囲温度がＬＣＳＴ以下に下がると、分散液が透明に変わり、自然光線が透過できるようになる。分散液のＬＣＳＴは、重合体ＰaとＰbの比率により零下２０℃から５０℃の間で幅広く調節することができる。
【００５８】
また、本発明の有機無機複合体分散液を支持体上に塗布して乾燥皮膜とすることにより積層体を製造することができる。支持体上に塗布する際には、特定の形状のパターン状に塗布することが、良好な細胞培養性と優れた細胞剥離回収性を有するため好ましい。有機無機複合体分散液を支持体にパターン状に塗布する方法としては、模様のある版に分散液をつけてから支持体に転写する印刷方法、または支持体に塗布しない部分を予め遮蔽して塗布後遮蔽部分を取り除くパターン状塗布や、インクジェットプリンター方式による分散液の塗布方法などが挙げられる。
【００５９】
また、幅と深さが数十〜数百μｍを有する凹凸構造の表面を、細胞に対し非常に弱い接着または非接着性を持つ皮膜を形成させることにより、凹の部分に細胞をスフェロイド（球）状に培養することができる。
【００６０】
上記乾燥皮膜を細胞培養基材とした場合の最大の特徴は、前記重合体Ｐaの構成部分が支持体との間の接着性を担い、また、重合体Ｐaと無機材料（Ｂ）の構成部分が細胞の初期接着と増殖を担い、重合体Ｐbは細胞の初期接着性と細胞の剥離性を担い、この三つの部分を細胞の種類や用途に応じてそれぞれ（重合体の種類や配合量を）単独に制御できることにある。例えば、細胞の初期接着性を最小限に抑えるには（浮遊培養基材）、ＬＣＳＴを有さず、なるべく親水性の高い重合体Ｐbを選べば良く、一方、細胞の初期接着を有し、培養後の細胞を容易に剥離させたい場合は、ＬＣＳＴを有する重合体Ｐbを選ぶと良い。例えば、培養時、培養温度（３７℃）がポリ−Ｎ−イソプロピルアクリルアミドのＬＣＳＴ（３２℃）より高いため、ポリ−Ｎ−イソプロピルアクリルアミドが水不溶（疎水性）状態になり、細胞が基材の表面で増殖するが、温度を３２℃以下に下げると（例えば２０℃）、ポリ−Ｎ−イソプロピルアクリルアミドが水溶性になり基材表面から水溶液へと伸展し、それに伴い細胞が基材表面から脱離しながら剥離していく。
【００６１】
ＬＣＳＴを有しない高親水性の重合体の例としては、例えばポリエチレングリコール（メタ）アクリレートの重合体、カルボキシル基とアミノ基とをもつアミノ酸残基を有するアクリル系モノマーの重合体、４級アンモニウム基と燐酸基とを持つ両性イオン基を有するアクリル系モノマーの重合体、Ｎ，Ｎ−ジメチルアクリルアミドの重合体、Ｎ，Ｎ−ジメチルアクリルアミドとポリエチレングリコール（メタ）アクリレートとの共重合体、アクリロイルモルホリンの重合体などが挙げられる。
【００６２】
一方、ＬＣＳＴを有する重合体の例としては、例えばＮ−イソプロピルアクリルアミドの重合体、アクリル酸２メトキシエチルとＮ，Ｎ−ジメチルアクリルアミドの共重合体、などが挙げられる。
【００６３】
更に、上記乾燥皮膜をタンパク吸着抑制材とした場合は、細胞非接着性基材の場合と同様に、なるべく親水性が高く、非イオン性またはタンパクと同じイオンを持つ重合体Ｐbを選び、配合量もなるべく多い方が好ましい。一方、皮膜が接着しにくい支持体（例えば、ポリエチレン、ポリプロピレン、ポリエチレンテレフタレート）については、タンパク吸着抑制能に影響しない程度に、なるべく重合体Ｐaの配合量を多くし、支持体との接着性が向上し、好ましい。
【００６４】
上記乾燥皮膜を防曇材料とした場合は、上記タンパク吸着抑制材の場合に準じて、それぞれの重合体Ｐa、Ｐb及び無機物（Ｂ）を選ぶとよい。
【実施例】
【００６５】
以下、実施例により本発明を具体的に説明するが、本発明の範囲がこれらの実施例にのみ限定されるものではない。
【００６６】
本発明者らは、無機物の濃度や無機物と有機高分子の質量比を調整しながら、粒子状の有機無機複合体を水中で製造する方法を種々検討した。その結果、図１に示すように反応系全体がゲル化する領域のほかに、反応系のモノマー及び無機物の濃度が特定の範囲（図１中の式（２）及び式（３）で示す境界よりも下側の領域）になると反応系が全くゲル化せず、有機無機複合粒子の水分散液を製造できる領域が存在することを見出した。
【００６７】
図１中の各プロットは、以下の参考例１〜８、実施例1、２、３、４、１１、１２、１３、比較例１である。参考例と比較例はゲル化する領域に位置し、実施例はゲル化しない領域に位置する。これからも判るように式（２）、式（３）を境にゲル化する領域と粒子化する領域とが分かれている。
【００６８】
（参考例１）
［モノマー（ａ）、水膨潤性粘土鉱物（Ｂ）、水溶性の重合開始剤（Ｄ）、水媒体（Ｃ）を含む分散液（Ｓ）の調製］
モノマー（ａ）としてアクリル酸２メトキシエチル（東亞合成株式会社製）１．８ｇ、粘土鉱物（Ｂ）としてLaponite  XLG（Rockwood  Additives Ltd.社製）０．０１８ｇ、水溶性の重合開始剤（Ｄ）としてペルオキソ二硫酸カリウムの２質量％水溶液を５０μｌ、触媒としてＮ ， Ｎ，Ｎ′，Ｎ′−テトラメチルエチレンジアミン８μｌ、水媒体（Ｃ）として予め窒素でバブリングし酸素を除去した水１０ｇを均一に混合して反応液（Ｓ１１）を調製した。
上記反応液（Ｓ１１）を室温で１５時間攪拌したところ、部分的に大きなゲル状塊が形成した不均一な分散液になった。この不均一な分散液をそのまま長時間攪拌しても大きなゲル状塊の溶解や分散はしなかった。
この反応系のＲａ＝０．０１、粘土鉱物（Ｂ）の濃度（質量%）＝０．１８＞１２．４Ｒａ＋０．０５＝０．１７
【００６９】
（参考例２）
［モノマー（ａ）、水膨潤性粘土鉱物（Ｂ）、水溶性の重合開始剤（Ｄ）、水媒体（Ｃ）を含む分散液（Ｓ）の調製］
モノマー（ａ）としてアクリル酸２メトキシエチル（東亞合成株式会社製）１．７ｇ、粘土鉱物（Ｂ）としてLaponite  XLG（Rockwood  Additives Ltd.社製）０．０５ｇ、水溶性の重合開始剤（Ｄ）としてペルオキソ二硫酸カリウムの２質量％水溶液を５０μｌ、触媒としてＮ ， Ｎ，Ｎ′，Ｎ′−テトラメチルエチレンジアミン８μｌ、水媒体（Ｃ）として予め窒素でバブリングし酸素を除去した水１０ｇを均一に混合して反応液（Ｓ１２）を調製した。
上記反応液（Ｓ１２）を室温で１５時間攪拌したところ、部分的に大きなゲル状塊が形成した不均一な分散液になった。この不均一な分散液をそのまま長時間攪拌しても大きなゲル状塊の溶解や分散はしなかった。
この反応系のＲａ＝０．０３、粘土鉱物（Ｂ）の濃度（質量%）＝０．５０＞１２．４Ｒａ＋０．０５＝０.４２
【００７０】
（参考例３）
［モノマー（ａ）、水膨潤性粘土鉱物（Ｂ）、水溶性の重合開始剤（Ｄ）、水媒体（Ｃ）を含む分散液（Ｓ）の調製］
モノマー（ａ）としてアクリル酸２メトキシエチル（東亞合成株式会社製）１．２８ｇ、粘土鉱物（Ｂ）としてLaponite  XLG（Rockwood  Additives Ltd.社製）０．０８ｇ以外は、上記参考例２と同様にして反応液（Ｓ１３）を調製した。
上記反応液（Ｓ１３）を室温で１５時間攪拌したところ、ほぼ全体がゲル化した。このゲルを大量の水に入れても溶解や分散せずゲルのままであった。
この反応系のＲａ＝０．０６、粘土鉱物（Ｂ）の濃度（質量%）＝０．７９＝１２．４Ｒａ＋０．０５＝０．７９
【００７１】
（参考例４）
［モノマー（ａ）、水膨潤性粘土鉱物（Ｂ）、水溶性の重合開始剤（Ｄ）、水媒体（Ｃ）を含む分散液（Ｓ）の調製］
モノマー（ａ）としてアクリル酸２メトキシエチル（東亞合成株式会社製）１．２８ｇ、粘土鉱物（Ｂ）としてLaponite  XLG（Rockwood  Additives Ltd.社製）０．１６ｇ以外は、上記参考例２と同様にして反応液（Ｓ１４）を調製した。
上記反応液（Ｓ１４）を室温で１５時間攪拌したところ、ほぼ全体がゲル化した。このゲルを大量の水に入れても溶解や分散せずゲルのままであった。
この反応系のＲａ＝０．１２５、粘土鉱物（Ｂ）の濃度（質量%）＝１．６０＝１２．４Ｒａ＋０．０５＝１．６０
【００７２】
（参考例５）
［モノマー（ａ）、水膨潤性粘土鉱物（Ｂ）、非水溶性の光重合開始剤（Ｄ）、水媒体（Ｃ）を含む分散液（Ｓ）の調製］
モノマー（ａ）としてアクリル酸２メトキシエチル（東亞合成株式会社製）１．２８ｇ、粘土鉱物（Ｂ）としてLaponite  XLG（Rockwood  Additives Ltd.社製）０．２４ｇ、非水溶性の重合開始剤（Ｄ）として溶液（Ｇ１）２５μｌ、水媒体（C）として水１０ｇを均一に混合して反応液（Ｓ１５）を調製した。
上記反応液（Ｓ１５）をマグネチックスターラーで攪拌しながら、３６５ｎｍにおける紫外線強度が４０ｍＷ／ｃｍ２の紫外線を１８０秒照射したところ、反応液（Ｓ１５）全体がゲル化した。このゲルを大量の水に入れても溶解や分散せずゲルのままであった。
この反応系のＲａ＝０．１９、粘土鉱物（Ｂ）の濃度（質量%）＝２．３４％＝０．８７Ｒａ＋２．１７＝２．３４
【００７３】
（参考例６）
［モノマー（ａ）、水膨潤性粘土鉱物（Ｂ）、非水溶性の光重合開始剤（Ｄ）、水媒体（Ｃ）を含む分散液（Ｓ）の調製］
モノマー（ａ）としてアクリル酸２メトキシエチル（東亞合成株式会社製）０．２２ｇ、粘土鉱物（Ｂ）としてLaponite  XLG（Rockwood  Additives Ltd.社製）０．４０ｇ、非水溶性の重合開始剤（Ｄ）として溶液（Ｇ１）２５μｌ、水媒体（C）として水１０ｇを均一に混合して反応液（Ｓ１６）を調製した。
上記反応液（Ｓ１６）をマグネチックスターラーで攪拌しながら、３６５ｎｍにおける紫外線強度が４０ｍＷ／ｃｍ２の紫外線を１８０秒照射したところ、反応液（Ｓ１６）全体がゲル化した。このゲルを大量の水に入れても溶解や分散せずゲルのままであった。
この反応系のＲａ＝１．８２、粘土鉱物（Ｂ）の濃度（質量%）＝３．８５％＞０．８７Ｒａ＋２．１７＝３．７５
【００７４】
（参考例７）
［モノマー（ｂ）、水膨潤性粘土鉱物（Ｂ）、非水溶性の光重合開始剤（Ｄ）、水媒体（Ｃ）を含む分散液（Ｓ）の調製］
モノマー（ｂ）としてＮ，Ｎ−ジメチルアクリルアミド（株式会社興人製）３．２ｇ、粘土鉱物（Ｂ）としてLaponite  XLG（Rockwood  Additives Ltd.社製）０．１６ｇ、非水溶性の重合開始剤（Ｄ）として溶液（Ｇ１）２５μｌ、水媒体（Ｃ）として水１０ｇを均一に混合して反応液（Ｓ１７）を調製した。
上記反応液（Ｓ１７）をマグネチックスターラーで攪拌しながら、３６５ｎｍにおける紫外線強度が４０ｍＷ／ｃｍ２の紫外線を１８０秒照射したところ、反応液（Ｓ１７）全体がゲル化した。このゲルを大量の水に入れても溶解や分散せずゲルのままであった。
この反応系のＲａ＝０．０５、粘土鉱物（Ｂ）の濃度（質量%）＝１．５７＞１２．４Ｒａ＋０．０５＝０．６７
【００７５】
（参考例８）
［モノマー（ｂ）、水膨潤性粘土鉱物（Ｂ）、非水溶性の光重合開始剤（Ｄ）、水媒体（Ｃ）を含む分散液（Ｓ）の調製］
モノマー（ｂ）としてＮ，Ｎ−ジメチルアクリルアミド（株式会社興人製）０．６４ｇ、粘土鉱物（Ｂ）としてLaponite  XLG（Rockwood  Additives Ltd.社製）０．６４ｇ、非水溶性の重合開始剤（Ｄ）として溶液（Ｇ１）２５μｌ、水媒体（Ｃ）として水１０ｇを均一に混合して反応液（Ｓ１８）を調製した。
上記反応液（Ｓ１８）をマグネチックスターラーで攪拌しながら、３６５ｎｍにおける紫外線強度が４０ｍＷ／ｃｍ２の紫外線を１８０秒照射したところ、反応液（Ｓ１８）全体がゲル化した。このゲルを大量の水に入れても溶解や分散せずゲルのままであった。
この反応系のＲａ＝１．０、粘土鉱物（Ｂ）の濃度（質量%）＝６．０２＞０．８７Ｒａ＋２．１７＝３．０４
【００７６】
（実施例１）
［光重合開始剤（Ｄ）を溶媒（Ｆ）に溶解させた溶液（Ｇ）の調整］
溶媒（Ｆ）として、エタノール９．８ｇ、非水溶性の光重合開始剤（Ｄ）として１−ヒドロキシシクロヘキシルフェニルケトン「イルガキュアー１８４」（チバガイギー社製）０．２ｇを、均一に混合して溶液（Ｇ１）を調製した。
【００７７】
［モノマー（ａ）、無機材料（Ｂ）、非水溶性の光重合開始剤（Ｄ）、水媒体（Ｃ）を含む反応液（Ｅ）の調製］
モノマー（ａ）としてアクリル酸２メトキシエチル（東亞合成株式会社製）０．０６４ｇ、無機材料（Ｂ）としてLaponite  XLG（Rockwood  Additives Ltd.社製）０．０２ｇ、非水溶性の光重合開始剤（Ｄ）として溶液（Ｇ１）２５μｌ、水媒体（Ｃ）として水１０ｇ、を均一に混合して反応液（Ｅ１）を調整した。
【００７８】
［有機無機複合複合体Ｘａの分散液の作製（第１工程）］
上記反応液（Ｅ１）をマグネチックスターラーで攪拌しながら、３６５ｎｍにおける紫外線強度が４０ｍＷ／ｃｍ２の紫外線を１８０秒照射し、淡い乳白色を呈する有機無機複合体Ｘａ１の分散液（ＥＭＬａ１）を作製した。
この反応系のＲａ＝０．３１、無機材料（Ｂ）の濃度（質量％）＝０．２０（％）＜０．８７Ｒａ＋２．１７＝２．４４
【００７９】
［有機無機複合複合体Ｘａｂの分散液の作製（第２工程）］
上記分散液（ＥＭＬａ１）に、モノマー（ｂ）としてＮ−イソプロピルアクリルアミド（株式会社興人製）０．２２６ｇ、非水溶性の光重合開始剤（Ｄ）として溶液（Ｇ１）２５μｌ、を均一に混合し、該混合液を２０℃に冷やした後、マグネチックスターラーで攪拌しながら、３６５ｎｍにおける紫外線強度が４０ｍＷ／ｃｍ２の紫外線を１８０秒照射し、淡い乳白色を呈する有機無機複合体Ｘａｂ１の分散液（ＥＭＬａｂ１）を作製した。
【００８０】
この反応系のＲａ＝０．０９、無機材料（Ｂ）の濃度（質量％）＝０．２０（％）＜１２．４Ｒａ＋０．０５＝１．１７
【００８１】
上記有機無機複合体Ｘａｂ１の分散液（ＥＭＬａｂ１）について、粒度分布測定装置（Ｍｉｃｒｏｔｒａｃ  ＵＰＡ１５０型、日機装株式会社製）を用いて粒度分布を測定したところ、平均粒径は６０ｎｍであった。
上記分散液（ＥＭＬａｂ１）を水槽に入れ、水槽の温度を室温から１℃／３分の昇温速度で昇温しながら、分散液の白濁開始温度（ＬＣＳＴ）を測定したところ、該分散液（ＥＭＬａｂ１）のＬＣＳＴは約３２℃であった。
【００８２】
（実施例２）
［モノマー（ｂ）、無機材料（Ｂ）、非水溶性の光重合開始剤（Ｄ）、水媒体（Ｃ）を含む反応液（Ｅ）の調製］
モノマー（ｂ）としてＮ−イソプロピルアクリルアミド（株式会社興人製）０．２２６ｇ、無機材料（Ｂ）としてＬａｐｏｎｉｔｅ  ＸＬＧ（Ｒｏｃｋｗｏｏｄ  Ａｄｄｉｔｉｖｅｓ  Ｌｔｄ．社製）０．０２ｇ、非水溶性の光重合開始剤（Ｄ）として溶液（Ｇ１）２５μｌ、水媒体（Ｃ）として水１０ｇ、を均一に混合して反応液（Ｅ２）を調製した。
【００８３】
［有機無機複合複合体Ｘbの分散液の作製（第１工程）］
上記反応液（Ｅ２）を２０℃に冷やした後、マグネチックスターラーで攪拌しながら、３６５ｎｍにおける紫外線強度が４０ｍＷ／ｃｍ２の紫外線を１８０秒照射し、ほぼ透明な有機無機複合体Ｘb２の分散液（EMLb２）を作製した。
この反応系のＲａ＝０．０９、無機材料（Ｂ）の濃度（質量%）＝０．２０（％）＜１２．４Ｒａ＋０．０５＝１．１７
【００８４】
［有機無機複合複合体Ｘbaの分散液の作製（第２工程）］
上記分散液（EMLb２）に、モノマー（a）としてアクリル酸２メトキシエチル（東亞合成株式会社製）０．０１３ｇ、非水溶性の光重合開始剤（Ｄ）として溶液（Ｇ１）２５μｌ、を均一に混合し、該混合液を１０℃に冷やした後、マグネチックスターラーで攪拌しながら、３６５ｎｍにおける紫外線強度が４０ｍＷ／ｃｍ２の紫外線を１８０秒照射し、淡い乳白色を呈する有機無機複合体Ｘba２の分散液（EMLba２）を作製した。
この反応系のＲａ＝１．５４、無機材料（Ｂ）の濃度（質量%）＝０．２０（％）＜０．８７Ｒａ＋２．１７＝３．５１
【００８５】
上記有機無機複合体Ｘba２の分散液（EMLba２）について、粒度分布測定装置（Ｍｉｃｒｏｔｒａｃ  ＵＰＡ１５０型、日機装株式会社製）を用いて粒度分布を測定したところ、平均粒径は４０ｎｍであった。
上記分散液（EMLba２）を水槽に入れ、水槽の温度を１５℃から１℃／３分の昇温速度で昇温しながら、分散液の白濁開始温度（ＬＣＳＴ）を測定したところ、該分散液（EMLba２）のＬＣＳＴは約２６℃であった。
【００８６】
（実施例３）
［有機無機複合複合体Ｘbaの分散液の作製（第２工程）］
上記分散液（EMLb２）に、モノマー（a）としてアクリル酸２メトキシエチル（東亞合成株式会社製）０．０６４ｇ、非水溶性の光重合開始剤（Ｄ）として溶液（Ｇ１）２５μｌ、を均一に混合し、該混合液を１０℃に冷やした後、マグネチックスターラーで攪拌しながら、３６５ｎｍにおける紫外線強度が４０ｍＷ／ｃｍ２の紫外線を１８０秒照射し、淡い乳白色を呈する有機無機複合体Ｘba３の分散液（EMLba３）を作製した。
この反応系のＲａ＝０．３１、無機材料（Ｂ）の濃度（質量%）＝０．２０（％）＜０．８７Ｒａ＋２．１７＝２．４４
【００８７】
上記有機無機複合体Ｘba３の分散液（EMLba３）について、粒度分布測定装置（Ｍｉｃｒｏｔｒａｃ  ＵＰＡ１５０型、日機装株式会社製）を用いて粒度分布を測定したところ、平均粒径は５０ｎｍであった。
上記分散液（EMLba３）を水槽に入れ、水槽の温度を１５℃から１℃／３分の昇温速度で昇温しながら、分散液の白濁開始温度（ＬＣＳＴ）を測定したところ、該分散液（EMLba２）のＬＣＳＴは約１２℃であった。
【００８８】
上記実施例１、３より、有機無機複合体の形成順番が違うと、分散液のＬＣＳＴが異なることが理解できる。
また上記実施例２、３より、複合体の形成順番が同じで、同じ量の重合体Ｐbに対し重合体Ｐaの配合量が増えるにつれ、分散液のＬＣＳＴが低下することが理解できる。
【００８９】
（実施例４）
［モノマー（ａ）、無機材料（Ｂ）、非水溶性の光重合開始剤（Ｄ）、水媒体（Ｃ）を含む反応液（Ｅ）の調製］
モノマー（ａ）としてアクリル酸２メトキシエチル（東亞合成株式会社製）０．１２８ｇ、無機材料（Ｂ）としてスノーテックス２０（２０重量％のコロイダルシリカ水溶液、日産化学工業株式会社製）０．１ｇ（固形分０．０２ｇ）、非水溶性の光重合開始剤（Ｄ）として溶液（Ｇ１）２５μｌ、水媒体（Ｃ）として水１０ｇ、を均一に混合して反応液（Ｅ４）を調製した。
【００９０】
［有機無機複合複合体Ｘaの分散液の作製（第１工程）］
上記反応液（Ｅ４）をマグネチックスターラーで攪拌しながら、３６５ｎｍにおける紫外線強度が４０ｍＷ／ｃｍ２の紫外線を１８０秒照射し、淡い乳白色を呈する有機無機複合体Ｘa４の分散液（EMLa４）を作製した。
この反応系のＲａ＝０．１６、無機材料（Ｂ）の濃度（質量%）＝０．２０（％）＜１２．４Ｒａ＋０．０５＝２．０３
【００９１】
［有機無機複合複合体Ｘabの分散液の作製（第２工程）］
上記分散液（EMLa４）に、モノマー（ｂ）としてＮ、Ｎ−ジメチルアクリルアミド（株式会社興人製）０．２３５ｇ、及びポリエチレングリコールアクリレート（ＡＭ１３０Ｇ、新中村化学工業株式会社製）０．０８２ｇ、非水溶性の光重合開始剤（Ｄ）として溶液（Ｇ１）２５μｌ、を均一に混合し、マグネチックスターラーで攪拌しながら、３６５ｎｍにおける紫外線強度が４０ｍＷ／ｃｍ２の紫外線を１８０秒照射し、淡い乳白色を呈する有機無機複合体Ｘab４の分散液（EMLab４）を作製した。
この反応系のＲａ＝０．０６、無機材料（Ｂ）の濃度（質量%）＝０．２０（％）＜１２．４Ｒａ＋０．０５＝１２．５
上記有機無機複合体Ｘab４の分散液（EMLab４）について、粒度分布測定装置（Ｍｉｃｒｏｔｒａｃ  ＵＰＡ１５０型、日機装株式会社製）を用いて粒度分布を測定したところ、平均粒径は７０ｎｍであった。
【００９２】
本実施例の重合体ＰｂがＬＣＳＴを有しないため、分散液（EMLab４）もＬＣＳＴを示さなかった。
【００９３】
（実施例５）
［モノマー（ａ）、無機材料（Ｂ）、水溶性の重合開始剤（Ｄ）、水媒体（Ｃ）を含む反応液（Ｅ）の調製］
モノマー（ａ）としてアクリル酸２メトキシエチル（東亞合成株式会社製）０．１２８ｇ、無機材料（Ｂ）としてLaponite  XLG（Rockwood  Additives Ltd.社製）０．０２ｇ、水溶性の重合開始剤（Ｄ）としてペルオキソ二硫酸カリウムの２質量％水溶液を５０μｌ、触媒としてＮ ， Ｎ，Ｎ′，Ｎ′−テトラメチルエチレンジアミン８μｌ、水媒体（Ｃ）として予め窒素でバブリングし酸素を除去した水１０ｇを均一に混合して反応液（Ｅ５）を調製した。
【００９４】
［有機無機複合複合体Ｘaの分散液の作製（第１工程）］
上記反応液（Ｅ５）を室温で１５時間攪拌し、やや乳白色を呈する有機無機複合体Ｘa５の分散液（EMLa５）を作製した。
この反応系のＲａ＝０．１６、無機材料（Ｂ）の濃度（質量%）＝０．２０（％）＜１２．４Ｒａ＋０．０５＝２．０３
［有機無機複合複合体Ｘabの分散液の作製（第２工程）］
上記分散液（EMLa５）に、モノマー（ｂ）としてＮ、Ｎ−ジメチルアクリルアミド（株式会社興人製）０．２４８ｇ、水溶性の重合開始剤（Ｄ）としてペルオキソ二硫酸カリウムの２質量％水溶液を５０μｌ、触媒としてＮ ， Ｎ，Ｎ′，Ｎ′−テトラメチルエチレンジアミン８μｌ、を均一に混合し、十分脱気した後、室温で１５時間攪拌し、やや乳白色を呈する有機無機複合体Ｘab５の分散液（EMLab５）を作製した。
この反応系のＲａ＝０．０８、無機材料（Ｂ）の濃度（質量%）＝０．２０（％）＜１２．４Ｒａ＋０．０５＝１．０４
【００９５】
上記有機無機複合体Ｘab５の分散液（EMLab５）について、粒度分布測定装置（Ｍｉｃｒｏｔｒａｃ  ＵＰＡ１５０型、日機装株式会社製）を用いて粒度分布を測定したところ、平均粒径は８０ｎｍであった。
本実施例の重合体ＰｂがＬＣＳＴを有しないため、分散液（EMLab５）もＬＣＳＴを示さなかった。
【００９６】
（実施例６）
この実施例はＬＣＳＴを有する分散液を光学素子に応用した例を示すものである。
【００９７】
長さ１００×１００ｍｍ、厚さ２ｍｍの板状並みガラス、及びスペーサとして長さ１００ｍｍ、幅５ｍｍ、厚さ２ｍｍの並みガラスを用いてペアガラス状の疑似窓を作製し、上記実施例１の分散液（EMLab１）を板ガラス間に流し込み、密封して、調光機能を有する光学素子を作製した。
【００９８】
この光学素子を用い、可視光の透過率を測定したところ、透過率は約９６％であった。一方、この光学素子を４０℃の温水に入れ、数秒後ガラス全体が白濁になり、可視光の透過率を測定したところ、透過率はほぼ０％であった。
【００９９】
更に、この光学素子を窓際に置いて、日光を当てたところ、ガラス全体が徐々に白濁することが観察された。
【０１００】
以上の実施例より、この光学素子に日光を当てることにより、内部の分散液の温度が徐々に上昇し、ＬＣＳＴを達すると、ガラス全体が白濁し、日光を遮断する機能を有することが理解できる。
【０１０１】
（実施例７）
この実施例はＬＣＳＴを有する分散液からなる乾燥皮膜を培養基材としての応用例を示すものである。
【０１０２】
実施例１の分散液（EMLab１）を、３５ｍｍポリスチレン製シャーレ（コード３０００−０３５、ＡＧＣテクノグラス株式会社製）に厚み５０μｍになるように流延し、８０℃、２０分乾燥した後、滅菌水でシャーレを洗浄し、滅菌袋中でシャーレを乾燥して、細胞培養基材（７）を得た。この培養基材７を目視で観察したところ、塗布前と同等な透明度を有し、乾燥皮膜が高い透明度を有することが分かる。
【０１０３】
［正常ヒト真皮線維芽細胞の培養及び剥離］
上記得られた細胞培養基材７に、ＣＳ-Ｃ complete medium（Cell Systems社製培地）を適量入れ、正常ヒト真皮線維芽細胞を播種して（播種濃度は１．２×１０４個／ｃｍ２）、５％二酸化炭素中、３７℃で培養を行った。細胞がシャーレ一面に増殖したのを確認して、その（３７℃の）培地を吸い取り、４℃の培地を入れ、約５分間静置させたところ、シャーレの周辺から細胞の剥離が見られ、そのまま観察し続けたところ、細胞の剥離速度がだんだん速くなり、約１５分間でほぼ全ての細胞が一枚のシート状に剥離したことが観察された。
【０１０４】
一方、３５ｍｍポリスチレン製シャーレ（コード３０００−０３５、ＡＧＣテクノグラス株式会社製）を用いて、同様な細胞培養を行ったところ、細胞がシャーレ表面に強く接着し、４℃の培地を交換しても、全く細胞の剥離が起きなかった。
【０１０５】
以上の実施例７より、ＬＣＳＴを有する分散液からなる乾燥皮膜を培養基材として使用した場合、３７℃では、良好な細胞培養性を示し、また、温度をＬＣＳＴ以下に下げることにより、細胞がシート状に容易に剥離できることが理解できる。
【０１０６】
（実施例８）
この実施例はＬＣＳＴを有しない分散液からなる乾燥皮膜を培養基材としての応用例を示すものである。
【０１０７】
実施例４の分散液（EMLab４）を、３５ｍｍポリスチレン製シャーレ（コード３０００−０３５、ＡＧＣテクノグラス株式会社製）に厚み５０μｍになるように流延し、８０℃、２０分乾燥した後、滅菌水でシャーレを洗浄し、滅菌袋中でシャーレを乾燥して、細胞培養基材（８）を得た。この培養基材８を目視で観察したところ、塗布前と同等な透明度を有し、乾燥皮膜が高い透明度を有することが分かる。
【０１０８】
［マウスマクロファージ細胞（Ｊ７４４．１）の浮遊培養］
上記得られた細胞培養基材８に、１０％牛血清を添加したＤＭＥＭ培地（バイオウエスト社製）を適量入れ、マウスマクロファージ細胞（Ｊ７４４．１）を播種して（播種濃度は２×１０５個／３５ｍｍシャーレ）、５％二酸化炭素中、３７℃で３日間培養を行った。次いで、シャーレ中の培地及び浮遊している細胞を吸い取り、ＰＢＳバッファーで３回リンスした後、顕微鏡でシャーレ表面に細胞接着の有無を確認したところ、細胞は全くＰＢＳバッファーで洗い流され、シャーレ表面には接着した細胞は観察されなかった。
一方、３５ｍｍポリスチレン製シャーレ（コード３０００−０３５、ＡＧＣテクノグラス株式会社製）を用いて、同様な培養試験を行ったところ、マウスマクロファージ細胞がほぼ全てシャーレに接着していた。
以上の実施例より、この培養基材８は、細胞がシャーレ表面に接着せず、浮遊状態で培養されていることが理解できる。
【０１０９】
（実施例９）
この実施例はＬＣＳＴを有しない分散液からなる乾燥皮膜をタンパク質吸着防止材としての応用例を示すものである。
【０１１０】
［タンパク質吸着試験］
上記実施例８で作製された細胞培養基材８に、濃度０．２μｇ／ｍｌの免疫グロブリンＧ（ＩｇＧ）水溶液を１ｍｌ入れ、室温３時間静置し、ＩｇＧの吸着を行う。次いで、シャーレ中のＩｇＧ水溶液を吸い取り、ＰＢＳバッファーで３回リンスした後、１ｍｌのＴＭＢ発色剤（ＫＰＬ社製）を入れ、２分間静置して、更に１Ｎの塩酸を１ｍｌ入れた（シャーレ表面にタンパク質が残ると発色）。この溶液を、紫外可視分光光度計（日立株式会社製）を用いて、４５０ｎｍでの吸光度を測定して、タンパク質の吸着度合いを評価した。その結果、吸光度は０．２であった。
一方、３５ｍｍポリスチレン製シャーレ（コード１０００−０３５、ＡＧＣテクノグラス株式会社製）を用い、同様なタンパク質吸着試験を行ったところ、吸光度は２．０であった。
【０１１１】
以上の実施例９より、分散液（EMLab４）からなる乾燥皮膜をＰＳシャーレの表面に形成させることにより、タンパク質吸着が大きく抑制されたことが理解できる。
【０１１２】
（実施例１０）
この実施例はＬＣＳＴを有する分散液からなる乾燥皮膜を防曇材料としての応用例を示すものである。
【０１１３】
実施例１の分散液（EMLab１）をガラス板に厚み約１５０μｍになるように塗布し、８０℃、６０分乾燥させて、防曇性塗膜１０を調製した。乾燥後の有機無機複合体（Ｘab１）の乾燥皮膜の厚みは約５μｍであった。
【０１１４】
この塗膜にカッターナイフを用いて、１×１ｍｍ四方の碁盤目の切り傷を入れた後、碁盤目を入れた所にセロハンテープを強く圧着させ、テープの端を４５°の角度で急速に引き剥がし、碁盤目の状態を観察したところ、塗膜は全く剥離せず、基材との接着性が良好であることが確認された。
【０１１５】
また、この防曇性塗膜１０を５０℃の水から発生した水蒸気に約１分間暴露したところ（塗膜と水面間の距離が約５ｃｍ）、塗膜は全く曇らなかった。
更に、この防曇性塗膜を５０℃の水に２４時間浸漬した後、室温で乾燥させて、再び上記の水蒸気に約１分間暴露させたところ、塗膜は全く曇らなかった。
【０１１６】
この実施例より、親水性重合体を含有する有機無機複合体（Ｘab１）の塗膜が、基材との接着性が良好で、防曇性を有し、熱水洗浄しても、その防曇性が維持されていることがわかる。
【０１１７】
（実施例１１）
［モノマー（ａ）、水膨潤性粘土鉱物（Ｂ）、非水溶性の光重合開始剤（Ｄ）、水媒体（Ｃ）を含む反応液（Ｅ）の調製］
モノマー（ａ）としてアクリル酸２メトキシエチル（東亞合成株式会社製）１．３ｇ、粘土鉱物（Ｂ）としてLaponite  XLG（Rockwood  Additives Ltd.社製）０．０４ｇ、非水溶性の光重合開始剤（Ｄ）として溶液（Ｇ１）２５μｌ、水媒体（Ｃ）として水１０ｇ、を均一に混合して反応液（Ｅ１１）を調製した。
【０１１８】
＜有機無機複合複合体Ｘaの分散液の作製（第１工程）＞
上記反応液（Ｅ１１）をマグネチックスターラーで攪拌しながら、３６５ｎｍにおける紫外線強度が４０ｍＷ／ｃｍ２の紫外線を１８０秒照射し、白色を呈する有機無機複合体Ｘa１１の分散液（EMLa１１）を作製した。
この反応系のＲａ＝０．０３、無機材料（Ｂ）の濃度（質量%）＝０．４０（％）＜１２．４Ｒａ＋０．０５＝０．４２
【０１１９】
［有機無機複合複合体Ｘabの分散液の作製（第２工程）］
上記分散液（EMLa１１）に、モノマー（ｂ）としてアクリロイルモルホリン（株式会社興人製）０．２８２ｇ、非水溶性の光重合開始剤（Ｄ）として溶液（Ｇ１）２５μｌ、を均一に混合し、マグネチックスターラーで攪拌しながら、３６５ｎｍにおける紫外線強度が４０ｍＷ／ｃｍ２の紫外線を１８０秒照射し、乳白色を呈する有機無機複合体Ｘab１１の分散液（EMLab１１）を作製した。
この反応系のＲａ＝０．１４、無機材料（Ｂ）の濃度（質量%）＝０．４０（％）＜１２．４Ｒａ＋０．０５＝１．７９
【０１２０】
上記有機無機複合体Ｘab１１の分散液（EMLab１１）について、粒度分布測定装置（Ｍｉｃｒｏｔｒａｃ  ＵＰＡ１５０型、日機装株式会社製）を用いて粒度分布を測定したところ、平均粒径は１８０ｎｍであった。
本実施例の重合体ＰｂがＬＣＳＴを有しないため、分散液（EMLab５）もＬＣＳＴを示さなかった。
【０１２１】
（実施例１２）
［モノマー（ａ）、水膨潤性粘土鉱物（Ｂ）、非水溶性の光重合開始剤（Ｄ）、水媒体（Ｃ）を含む反応液（Ｅ）の調製］
モノマー（ａ）としてアクリル酸２メトキシエチル（東亞合成株式会社製）１．０ｇ、粘土鉱物（Ｂ）としてLaponite  XLG（Rockwood  Additives Ltd.社製）０．２ｇ、非水溶性の光重合開始剤（Ｄ）として溶液（Ｇ１）２５μｌ、水媒体（Ｃ）として水１０ｇを均一に混合して反応液（Ｅ１２）を調製した。
【０１２２】
［有機無機複合複合体Ｘaの分散液の作製（第１工程）］
上記反応液（Ｅ１２）をマグネチックスターラーで攪拌しながら、３６５ｎｍにおける紫外線強度が４０ｍＷ／ｃｍ２の紫外線を１８０秒照射し、乳白色を呈する有機無機複合体Ｘa１２の分散液（EMLa１２）を作製した。
【０１２３】
この反応系のＲａ＝０．２０、無機材料（Ｂ）の濃度（質量%）＝１．９６（％）＜０．８７Ｒａ＋２．１７＝２．３４
【０１２４】
［有機無機複合複合体Ｘabの分散液の作製（第２工程）］
上記分散液（EMLa１２）に、モノマー（ｂ）としてノニルフェノキシポリエチレングリコールアクリレート（ニューフロンティアＮ−１７７Ｅ、第一工業製薬株式会社製）０．２０４ｇ、非水溶性の光重合開始剤（Ｄ）として溶液（Ｇ１）２５μｌ、を均一に混合し、マグネチックスターラーで攪拌しながら、３６５ｎｍにおける紫外線強度が４０ｍＷ／ｃｍ２の紫外線を１８０秒照射し、乳白色を呈する有機無機複合体Ｘab１２の分散液（EMLab１２）を作製した。
この反応系のＲａ＝０．９８、無機材料（Ｂ）の濃度（質量%）＝１．９６（％）＜０．８７Ｒａ＋２．１７＝３．０２
【０１２５】
上記有機無機複合体Ｘaｂ１２の分散液（EMLaｂ１２）について、粒度分布測定装置（Ｍｉｃｒｏｔｒａｃ  ＵＰＡ１５０型、日機装株式会社製）を用いて粒度分布を測定したところ、平均粒径は９０ｎｍであった。
【０１２６】
（実施例１３）
［モノマー（ａ）、水膨潤性粘土鉱物（Ｂ）、非水溶性の光重合開始剤（Ｄ）、水媒体（Ｃ）を含む反応液（Ｅ）の調製］
モノマー（ａ）としてアクリル酸２メトキシエチル（東亞合成株式会社製）０．１８ｇ、粘土鉱物（Ｂ）としてLaponite  XLG（Rockwood  Additives Ltd.社製）０．３２ｇ、非水溶性の光重合開始剤（Ｄ）として溶液（Ｇ１）２５μｌ、水媒体（Ｃ）として水１０ｇを均一に混合して反応液（Ｅ１３）を調製した。
【０１２７】
［有機無機複合複合体Ｘaの分散液の作製（第１工程）］
上記反応液（Ｅ１３）をマグネチックスターラーで攪拌しながら、３６５ｎｍにおける紫外線強度が４０ｍＷ／ｃｍ２の紫外線を１８０秒照射し、乳白色を呈する有機無機複合体Ｘa１３の分散液（EMLa１３）を作製した。
【０１２８】
この反応系のＲａ＝１．８、粘土鉱物（Ｂ）の濃度（質量%）＝３．１０（％）＜０．８７Ｒａ＋２．１７＝３．７４
【０１２９】
［有機無機複合複合体Ｘabの分散液の作製（第２工程）］
上記分散液（EMLa１３）に、モノマー（ｂ）として２−ヒドロキシエチルアクリレート（大阪有機化学工業株式会社製）０．２３２ｇ、非水溶性の光重合開始剤（Ｄ）として溶液（Ｇ１）２５μｌ、を均一に混合し、マグネチックスターラーで攪拌しながら、３６５ｎｍにおける紫外線強度が４０ｍＷ／ｃｍ２の紫外線を１８０秒照射し、乳白色を呈する有機無機複合体Ｘab１３の分散液（EMLab１３）を作製した。
この反応系のＲａ＝１．４、無機材料（Ｂ）の濃度（質量%）＝３．１０（％）＜０．８７Ｒａ＋２．１７＝３．３９
【０１３０】
上記有機無機複合体Ｘaｂ１３の分散液（EMLaｂ１３）について、粒度分布測定装置（Ｍｉｃｒｏｔｒａｃ  ＵＰＡ１５０型、日機装株式会社製）を用いて粒度分布を測定したところ、平均粒径は８０ｎｍであった。
【０１３１】
（比較例１）
［モノマー（ａ）、無機材料（Ｂ）、非水溶性の光重合開始剤（Ｄ）、水媒体（Ｃ）を含む反応液（Ｅ）の調製］
モノマー（ａ）としてアクリル酸２メトキシエチル（東亞合成株式会社製）１．２８ｇ、無機材料（Ｂ）としてLaponite  XLG（Rockwood  Additives Ltd.社製）０．１６ｇ、非水溶性の光重合開始剤（Ｄ）として溶液（Ｇ１）２５μｌ、水媒体（Ｃ）として水１０ｇ、を均一に混合して反応液（Ｅ１’）を調製した。
【０１３２】
［有機無機複合複合体Ｘaの分散液の作製（第１工程）］
上記反応液（Ｅ１’）をマグネチックスターラーで攪拌しながら、３６５ｎｍにおける紫外線強度が４０ｍＷ／ｃｍ２の紫外線を１８０秒照射したところ、反応液全体が完全にゲル化してしまった。このゲルを大量の水に入れても溶解や分散せずゲルのままであった。
この反応系のＲａ＝０．１２５、無機材料（Ｂ）の濃度（質量%）＝１．６０（％）＝１２．４Ｒａ＋０．０５＝１．６０
【０１３３】
上記実施例及び比較例から、本発明の有機無機複合体分散液は、粒径制御が容易で、分散液の安定性がよく、プラスチックやガラスなど基材との接着性が良好である。また、この複合体分散液を乾燥させて得た乾燥皮膜は、高い透明性を持ち、優れた細胞培養機能や低タンパク吸着性、生態適合性、防曇性を有している。更に、製造方法によれば酸素を除去することなく極短時間で、広い範囲の粘土鉱物含有率において、粘土鉱物と有機高分子が異なる構造で複合することができ、優れた分散安定性や皮膜形成能を示す有機無機複合体分散液を製造できることが明らかであった。
【図１】
0005460302.tif 000008